Brevet FR2602906A1 — publié le 19880219

Matériau pour la réalisation de dispositifs de Protec- tion, contre l'environnement magnétique, d'obiets pré- sentant un support d'inscriptions maanétigues, et dis- positifs de protections réalisés avec un tel matériau . L'invention est relative à un matériau pour la réalisation de dispositifs de protection, contre l'en vironnement magnétique, d'objets présentant un support d'inscriptions magnétiques, tels que cartes bancaires, tickets d'accès aux transports en commun, disquettes d'ordinateur, etc... On a constaté une agressivité de plus en plus grande de l'environnement électromagnétique qui s'est trouvée aller de pair avec la multiplication des objets présentant un support d'inscriptions magnétiques. C'est ainsi que, à titre d'exemple, on peut in diquer qu'un haut-parleur de bonne qualité pour la sonorisation d'une automobile (h,@ut-parleur triaxial) engendre dans son entrefer dans le voisinage immédiat de la bobine un champ d'environ 18 000 Oe ; ce haut- parleur, disposé sur la plage arrière ou dans une por tière d'automobile, peut se trouver à proximité d'un vêtement dans lequel il y a une carte bancaire dont le support d'inscriptions magnétiques présente un champ coercitif d'environ 300 Oe. L'action d'un champ magnéti que environnant 60 fois plus important que le champ coercitif du support d'inscriptions magnétiques de la carte bancaire provoque donc une démagnétisation totale ou partielle dudit support et rend la carte bancaire inutilisable dans tout dispositif de lecture de son support. L'invention a donc pour but un matériau destiné à protéger, contre une influence magnétique indésirable, des objets présentant un support d'inscriptions magnéti ques, sans augmenter le champ magnétique coercitif dudit support, qu'il s'agisse de protéger lesdits objets con tre l'influence magnétique de l'environnement ou bien de protéger l'environnement contre l'influence perturbatri ce d'un champ coercitif important présenté par un objet donné. Le matériau conforme à l'invention comporte au moins une couche protectrice formée d'un corps présen tant, d'une part, un coefficient de perméabilité magné tique élevé, supérieur à 5 000, et d'autre part, un champ magnétique coercitif faible, inférieur à 2 Oe. Le matériau peut avantageusement comporter au moins deux couches protectrices séparées par une couche intermédiaire formée d'un corps amagnétique ; dans ce cas le nombre de couches croit avec la valeur du champ magnétique contre lequel on recherche une protection. La couche protectrice peut être revêtue d'une couche dite "couche d'écartement", formée d'un corps amagnétique et dont l'épaisseur permet de maintenir l'objet à protéger à une distance déterminée de la cou che protectrice ; cette distance peut être du même ordre de grandeur que l'épaisseur de la couche protectrice. La couche protectrice peut être revêtue d'une couche extérieure formée d'un corps amagnétique. Selon une première disposition constructive, la couche intermédiaire peut être réalisée en faisant appel à un corps alvéolaire. Selon une autre disposition constructive la couche intermédiaire et/ou la couche d'écartement et/ou la couche extérieure sont formées par le même corps amagnétique. Avantageusement, la couche protectrice peut être constituée par un alliage à base de fer et de nickel ou à base de fer, de nickel et de molybdène. L'invention est également relative aux disposi tifs de protection, notamment aux étuis ou enveloppes, réalisés avec un matériau tel-que défini ci-dessus. L'invention consiste, mises à part les disposi tions dont il vient d'être question, en certaines autres dispositions qui s'utilisent de préférence en même temps, et qui seront plus explicitement discutées ci après. L'invention pourra, de toute façon, être bien comprise à l'aide du complément de description qui suit ainsi que du dessin ci-annexé, lesquels complément et dessin sont relatifs à des formes d'exécution préférées de l'invention et ne comportent, bien entendu, aucun caractère limitatif. La figure 1, de ces dessins, montre en coupe, un matériau conforme à l'invention. Les figures 2 à 4 montrent, en coupe, trois for mes d'exécution d'un étui réalisé à partir d'un matériau conforme à l'invention. Sur ces figures 1 à 3 on a montré divers aspects de l'invention, le matériau comportant au moins une cou che protectrice 1 formée d'ui corps présentant - d'une part, un coefficient de perméabilité ma gnétique élevé, supérieur à 5 000, - et, d'autre part, un champ magnétique coerci tif faible, inférieur à 2 Oe. De préférence, ce corps présente un coefficient de perméabilité magnétique supérieur à 50 000 et un champ coercitif inférieur à 1 Oe. Ce corps, peut être constitué par un alliage à base de fer et de nickel ou de fer, de nickel et de mo lybdène qui peut avantageusement être choisi parmi ceux indiqués dans les exemples ci-dessous a/ corps constitué par un alliage de 36 % de nickel et de 64 % de fer, commercialisé sous l'appella tion "SUPRANHYSTER 36" par la société METALIMPHY et dont le coefficient de perméabilité est de 20 000 et le champ magnétique coercifif est de 0,2 Oe ; b/ corps constitué par un alliage de 50 % de nickel et de 50 % de fer, commercialisé sous l'appella tion "SUPRANHYSTER 50" par la société METALIMPHY et dont le coefficient de perméabilité est de 90 000 et le champ magnétique coercifif est de 0,06 Oe ; c/ corps constitué par un alliage de 55 % de nickel et de 45 % de fer, commercialisé sous l'appella tion "SATIMPHY" par la société METALIMPHY et dont le coefficient de perméabilité est de 200 000 et le champ magnétique coercifif est de 0,015 Oe ; d/ corps constitué par un alliage de 75 % de nickel, de 22 % de fer et de 3 % de molybdène, commer cialisé sous l'appellation "MAXIMPHY HB" par la société METALIMPHY et dont le coefficient de perméabilité est de 170 000 et le champ magnétique coercifif est de 0,02 Oe; e/ corps constitué par un alliage de 78 % de nickel, de 18 % de fer et de 4 % de molybdène, commer cialisé sous l'appellation "MUMETAL" par la société METALIMPHY et dont le coefficient de perméabilité est de 110 000 et le champ magnétique coercifif est de 0,02 Oe. Afin d'obtenir un gain de poids tout en conser vant une même efficacité de protection, il est avanta geux de faire comporter-au matériau plusieurs couches protectrices 1, séparées mutuellement par des couches intermédiaires 2, formées d'un corps amagnétique, qui pourrait être un corps alvéolaire tel que du carton ondulé ou un plastique à bulles d'air. Aux figures 1 et 2 on a représenté un tel matériau constitué de deux couches protectrices 1 séparées par une couche intermé diaire 2. Pour maintenir l'objet à protéger à une distance d déterminée de la couche protectrice 1, on peut revêtir celle-ci d'une couche 3, dite "couche d'écartement",- formée d'un corps amagnétique : cette distance d peut être du même ordre de grandeur que l'épaisseur e de la couche protectrice (figures 1, 2 et 3). Enfin, notamment pour donner un aspect esthéti que au matériau, la couche protectrice 1 peut être re vêtue d'une couche extérieure 4 formée d'un corps ama- gnétique (figures 1, 2 et 3). Le corps amagnétique formant la couche intermé diaire 2, la couche d'écartement 3 et la couche exté rieure 4 peut être constitué par un plastique ou un car ton appropriés ou encore par du cuir : ce corps amagné- tique peut être le même pour réaliser les trois susdites couches (figures 2 et 3). I1 est avantageux, pour des questions de ré orientation dans le corps constituant la couche protec trice, de faire subir à ce corps, après sa mise en forme éventuelle, un traitement thermique consistant en un réchauffage le portant à une température@supérieure à la température de son point de Curie, c'est-à-dire à la température pour laquelle il perd ses propriétés magné tiques : ce réchauffage s'effectue généralement jusqu'à une température de 1000'C à 1100'C. Sur les figures 2 et 3, on a représenté deux formes d'exécution d'un étui pour carte bancaire ou dis quette, réalisé avec un matériau conforme à l'invention. Sur la figure 2, l'étui est réalisé avec un ma tériau comportant deux couches protectrices minces 1 entourant complètement l'objet à protéger A : les deux couches protectrices peuvent être en MUMETAL de 0,2 mm d'épaisseur ; la couche intermédiaire 2, la couche d'é cartement 3 et la couche extérieure 4 sont formées en ABS ou en polyéthylène et présentent la même épaisseur de 0,2 mm. Sur la figure 3, l'étui est réalisé avec un ma tériau comportant une seule couche protectrice 1 régnant uniquement de part et d'autre de l'objet à protéger A, les chants 5 de l'étui pouvant être constitués par une pièce rapportée en matériau amagnétique les deux couches protectrices peuvent être en MUMETAL de 0,8 mm d'épaisseur la couche d'écartement 3 et la couche extérieure 4 sont formées en ABS ou en polyéthylène et ptéaentent respectivement une épaisseur de 0,8 mm (cou che d'écartement 3) et de 0,3 mm (couche extérieure 4). L'étui représenté 4 la figure 4 est de même constitution générale que celui de la figure 3, mais il peut être fabriqué de façon simple et en grande série du rait que la couche d'écartement 3, la couche extérieure 4 et les chants 5 .constituent une pièce de matériau plastique unique qui peut être obtenue par injection de matière plastique, amagnétique, atutour des plaques 1 en mumétal. Les étuis montrés sur ces figures 2 et 3 peuvent être dimensionnés pour abriter des cartes bancaires ou des disquettes de divers diamètres. Bien entendu, l'ouverture présentée par l'étui pour l'introduction ou le retrait de l'objet à protéger A est avantageusement obturable à l'aide d'un couvercle ou capuchon, notamment amovible ou basculant ou coulis sant, qui peut être réalisé en tout matériau approprié, en particulier soit un matériau amagnétique (tel que celui des chants 5), soit un matériau conforme à l'invention. REVENDICATIONS 1. Matériau pour la réalisation de dispositifs de protection, contre l'environnement magnétique, d'ob jets présentant un support d'inscriptions magnétiques, caractérisé par le fait qu'il comporte au moins une couche protectrice (1) formée d'un corps présentant, d'une part un coefficient de perméabilité magnétique élevé supérieur à 5 000, et d'autre part, un champ magnétique coercitif faible inférieur à 2 Oe. 2. Matériau selon la revendication 1, caractéri sé par le fait que la couche protectrice (1) est formée d'un corps présentant, d'une part un coefficient de per méabilité magnétique supérieur à 50 000 et, d'autre part un champ magnétique coercitif inférieur à 1 Oe. 3. Matériau selon la revendication 1 ou 2, ca ractérisé par le fait qu'il comporte au moins deux cou ches protectrices (1) séparées par une couche intermé diaire (2) formée d'un corps amagnétique. 4. Matériau selon l'une quelconque des revendi cations 1 à 3, caractérisé par le fait que la couche protectrice (1) est revêtue d'une couche dite d'écarte ment (3), formée d'un corps amagnétique et dont l'épais seur permet de maintenir*l'objet à protéger à une dis tance déterminée (d) de la couche protectrice (1). 5. Matériau selon la revendication 4, caracté risé par le fait que cette distance (d) est du même ordre de grandeur que l'épaisseur (e) de la couche pro tectrice (1). 6. Matériau selon l'une quelconque des revendi cations 1 à 5, caractérisé par le fait que la couche protectrice (1) est revêtue d'une couche extérieure (4) formée d'un corps amagnétique. 7. Matériau selon l'une quelconque des revendi cations 3 à 6, caractérisé par le fait que la couche intermédiaire (2) est un corps alvéolaire. 8. Matériau selon l'une quelconque des revendi cations 3 à 7, caractérisé par le fait que la couche intermédiaire (2) et/ou la couche d'écartement (3) et/ou la couche extérieure (4) sont formées par le même corps amagnétique. 9. Matériau selon l'une quelconque des revendi cations 1 à 8, caractérisé par le fait que le corps à coefficient de perméabilité magnétique élevé formant la couche protectrice (1) est un alliage à base de fer et de nickel ou un alliage à base de fer, de nickel et de molybdène. 10. Dispositif de protection, notamment étui, réalisé avec un matériau conforme à l'une quelconque des revendications .1 à 9.